(57)【要約】【解決手段】金属表面上に化成皮膜を形成するための水溶液であって、ｐＨ範囲が１．５〜６であり、Ｔｉ、Ｚｒ、Ｈｆ．、Ｓｉ及び／又はＢの濃度が２０〜５００ｍｇ／ｌとなる量のＴｉ、Ｚｒ、Ｈｆ、Ｓｉ及び／又はＢのフッ化物錯体と、０．１〜２ｇ／ｌのラッカー密着促進添加剤を含有し、且つ、水溶液組成は結晶性の亜鉛含有リン酸塩層を金属表面上に形成しないものから選択される。このラッカー添加剤は、好ましくはＢ、Ａｌ、Ｓｉ、Ｔｉ、及びＺｒからなる群から選ばれた少なくとも１つの元素Ｍを含み、少なくとも１つのヒドロキシル基及び１以上の有機基Ｒが元素Ｍに結合することが好ましい。ここで、有機基Ｒは互いに独立に炭素数３〜１６の炭化水素基及び‐（ＣＨ２）ｘ‐Ｙ基（ｘは１から１０までの整数であり、Ｙは水酸基、メルカプト基、一級又は二級のアミノ基、カルボキシル基、アクリル又はメタクリル酸基、オキシラン基、又は前記の基若しくは酸基の１以上を含む分子の一部を示す）から選択される。【選択図】  なし【特許請求の範囲】
【請求項１】
ｐＨ範囲が１．５〜６であり、Ｔｉ、Ｚｒ、Ｈｆ．、Ｓｉ及び／又はＢの濃度が２０〜５００ｍｇ／ｌとなる量のＴｉ、Ｚｒ、Ｈｆ、Ｓｉ及び／又はＢのフッ化物錯体と、  ０．１〜２ｇ／ｌのラッカー密着促進添加剤を含有し、且つ、水溶液組成は結晶性の亜鉛含有リン酸塩層を金属表面上に形成することのないものから選択されることを特徴とする金属表面上に化成皮膜を形成するための水溶液。
【請求項２】
ラッカー密着促進添加剤が、Ｂ、Ａｌ、Ｓｉ、Ｔｉ、及びＺｒからなる群から選ばれた少なくとも１つの元素Ｍを含む水溶性の化合物から選ばれる請求項１記載の水溶液。
【請求項３】
少なくとも１つのヒドロキシル基及び１以上の有機基Ｒが元素Ｍに結合し、ここで１以上の有機基Ｒは互いに独立に炭素数３〜１６の炭化水素基及び  ‐（ＣＨ２）ｘ‐Ｙ基（ここで、ｘは１から１０までの整数であり、Ｙは水酸基、メルカプト基、一級又は二級のアミノ基、カルボキシル基、アクリル又はメタクリル酸基、オキシラン基、又は前記の基若しくは酸基の１以上を含む分子の一部を示す）から選択される請求項２記載の水溶液。
【請求項４】
更に、有機ポリマーを５０〜２０００ｍｇ／ｌ含有する請求項１〜３のいずれかに記載の水溶液。
【請求項５】
有機ポリマーが、エポキシ樹脂、アミノ樹脂、タンニン、フェノール‐ホルムアルデヒド樹脂、多価カルボン酸と多価アルコールからのエステル化物、ポリ−４−ビニルフェノール化合物、アミノ基含有ホモポリマー又はコポリマー、及びビニルピロリドンのホモポリマー又はコポリマーから選択される請求項４記載の水溶液。
【請求項６】
５０〜５００倍の水で希釈後、そして必要によりｐＨ調整後に請求項１〜５のいずれかに記載の水溶液を与える１又は２つの容器中の水性濃縮物。
【請求項７】
請求項１〜５のいずれかに記載の水溶液を、金属表面に０．５〜５分間接触させることを特徴とする金属表面の腐食防止処理方法。
【請求項８】
腐食防止処理後にラッカー処理が行われる請求項７記載の方法。
【請求項９】
ラッカー処理が、電着ラッカー又は粉体塗装によってなされる請求項８記載の方法。
【発明の詳細な説明】
【０００１】
この発明は、腐食防止化成皮膜が形成される金属表面の腐食防止に関する。この化成皮膜は次のラッカー処理を完成させるための付着プライマー（下塗り）として使用される。
【０００２】
腐食防止効果を増大させるため、磨かれた金属表面に腐食防止皮膜を付着させることに関連する広い公知技術がある。以下のようにいくつかの文献では、主として特にアルミニウムのクロムフリー処理を教えている。この種の処理方法は一般に亜鉛表面に対しても有効であり、また場合によっては鉄表面に対しても有効である。ここで用いられる「化成処理」という表現は、金属表面と化学的に反応する処理溶液の成分を意味し、これは処理溶液からの成分と金属表面からの成分の両方が関与した腐食防止皮膜を形成する。
【０００３】
恒久的な腐食防止を達成し、次のラッカー処理のためのプライマーを形成するため有機ポリマーと組合されたホウ素、シリコン、チタン又はジルコニウムのフッ素化物でアルミニウム表面のクロムフリー化成処理は基本的には知られている。
【０００４】
米国特許５，１２９，９６７号明細書は、アルミニウムのリンス無し処理（ドライな化成処理被覆と称している）のための処理浴を教えており、次を含有している。
（ａ） １０ｇ〜１６ｇ／ｌのポリアクリルの酸又はそのホモポリマー、
（ｂ） １２〜１９ｇ／ｌのヘキサフルオロジルコン酸
（ｃ） ０．１７〜０．３ｇ／ｌのフッ化水素酸、及び
（ｄ） ０．６ｇ／ｌまでのヘキサフルオロチタン酸
【０００５】
ＥＰ−Ｂ−８ ９４２号公報は、処理溶液、好ましくはアルミニウム缶の処理溶液を教えており、次を含有している。
（ａ） ０．５〜１０ｇ／ｌのポリアクリルの酸又はそのエステル、及び
（ｂ） ０．２〜８ｇ／ｌのＨ２ＺｒＦ６、Ｈ２ＴｉＦ６及びＨ２ＳｉＦ６の少なくとも１種の化合物。ここで、溶液のｐＨは３．５未満である。そして、更に希釈して処理溶液とするための水性濃縮物を教えており、次を含有している。
（ａ） ２５〜１００ｇ／ｌのポリアクリル酸又はそのエステル、
（ｂ） ２５〜１００ｇ／ｌのＨ２ＺｒＦ６、Ｈ２ＴｉＦ６及びＨ２ＳｉＦ６の少なくとも１種の化合物、及び
（ｃ） １７〜１２０ｇ／ｌの遊離のフッ化物を与える遊離のフッ化物イオン源。
【０００６】
ドイツ特許ＤＥ−Ｃ−２４３３７０４号公報は、ラッカーの付着力を増大させ、とりわけアルミニウムの恒久的な腐食防止のための処理浴を教えており、これは０．１ｇ／ｌから５ｇ／ｌまでのポリアクリル酸又はその塩又はエステル、及びＺｒＯ２として計算された０．１ｇ／ｌから３．５ｇ／ｌまでのフルオロジルコン酸アンモニウムを含有する。これらの処理浴のｐＨは広い範囲の上で変わり得る。最もよい結果は、一般にｐＨが６であるときに得られる。
【０００７】
米国特許４，９９２，１１６号明細書は、ｐＨ約２．５から５でアルミニウムを化成処理するための処理浴を教えており、これは少なくとも次の３成分を含む。
（ａ） １〜５００ｍｇ／ｌと一致する１．１ラ１０−５〜５．３ラ１０−３ｍｏｌ／ｌの濃度範囲のリン酸塩イオン
（ｂ） １．１ラ１０−５〜１．３ラ１０−３ｍｏｌ／ｌのＺｒ、Ｔｉ、Ｈｆ及びＳｉから選ばれた元素のフッ化物酸（元素として１．６〜３８０ｍｇ／ｌと一致）、及び
（ｂ） ０．２６〜２０ｇ／ｌのポリビニルフェノール化合物とアルデヒドと有機アミンとの反応によって得られるポリフェノール化合物。
フッ化物酸とリン酸塩のモル比は、約２．５：１と約１：１０の範囲に維持される。
【０００８】
ＷＯ ９２／０７９７３号公報は、アルミニウムのクロムフリー処理方法を教えており、それは必須の成分として酸性水溶液中に、約０．０１〜１８ｗｔ％のＨ２ＺｒＦ６及び０．０１〜約１０ｗｔ％の３−（Ｎ−Ｃ１−４アルキル−Ｎ−２−ヒドロキシエチル−アミノメチル）−４−ヒドロキシスチレンポリマーを含む。任意的成分として、０．０５〜１０ｗｔ．％の分散ＳｉＯ２、０．０６〜０．６ｗｔ．％の上記ポリマーの溶解を促進するための界面活性剤を含む。
【０００９】
ラッカー接合剤を添加することが知られており、これはプライマーとラッカー塗膜間の密着性を向上させる。ラッカー塗膜が吸着力によって基材と接着し、基材とは化学的に反応しないという点で、ラッカーは化成処理液とは異なる。反対に、化成処理液は基材と化学的に反応して基材からの原子が化成処理層に導入される。
【００１０】
本発明は、化成処理層とそれに適用されるラッカー層間の接着力を向上させることを基礎とする。
【００１１】
本発明は、金属表面に化成処理層を与える水溶液に関し、これはｐＨが１．５〜６であり、そしてＴｉ、Ｚｒ、Ｈｆ、Ｓｉ及び／又はＢの濃度が２０〜５００ｍｇ／ｌとなる量のＴｉ、Ｚｒ、Ｈｆ、Ｓｉ及び／又はＢのフッ化物錯体と、０．１〜２ｇ／ｌのラッカー密着促進添加剤を含有し、且つ、水溶液組成は結晶性の亜鉛含有リン酸塩層を金属表面上に形成しないものから選択される。この水溶液は、好ましくはｐＨが２．５〜４．５である。
【００１２】
上記元素のフッ化物錯体は、対応するフッ化物酸又はそのアルカリ金属及び／又はアンモニウム塩という形で水溶液中に導入される。しかし、上記金属のイオンとフッ化水素酸又はフッ化物とを反応させることによって、水溶液自体の中だけでフッ化物錯体を形成させることも可能である。例えば、チタン又はジルコニウムのフッ化物錯体は、これらの元素の酸化物又は塩とフッ化水素酸を反応させて得られる。
【００１３】
フッ化物錯体に加えて、水溶液中には遊離のフッ化物を含んでもよく、例えばフッ化水素酸又はフッ化アルカリ金属又はフッ化アンモニウム形である。遊離のフッ化物の濃度は、例えば０．００１〜１ｇ／ｌであることができる。遊離のフッ化物の添加は、特にホットディップガルバナイズ鋼又はアルミニウムに対して、水溶液の酸洗効果と化成処理層の形成速度を向上させる。
【００１４】
水溶液は、好ましくはＴｉ、Ｚｒ、Ｈｆ、Ｓｉ及び／又はＢの濃度が５０〜４００ｍｇ／ｌとなる量のＴｉ、Ｚｒ、Ｈｆ、Ｓｉ及び／又はＢのフッ化物錯体を含有する。
【００１５】
ラッカー密着促進添加剤は、好ましくはＢ、Ａｌ、Ｓｉ、Ｔｉ、及びＺｒからなる群から選ばれた少なくとも１つの元素Ｍを含む水溶性の化合物から選ばれる。この化合物は、１以上、特に２つの上記の金属元素を含むことができる。２以上の上記の金属元素を含む化合物の場合、分子中に異なる元素Ｍを含むことが好ましい。ＡｌとＴｉの両者又はＡｌとＺｒの両者を含む化合物が例として挙げられる。
【００１６】
ラッカー密着促進添加剤として好ましい化合物は、少なくとも１つのヒドロキシル基及び１以上の有機基Ｒが元素Ｍに結合し、ここで１以上の有機基Ｒは互いに独立に炭素数３〜１６の炭化水素基及び‐（ＣＨ２）ｘ‐Ｙ基（ここで、ｘは１から１０までの整数であり、Ｙは水酸基、メルカプト基、一級又は二級のアミノ基、カルボキシル基、アクリル又はメタクリル酸基、オキシラン基、又は前記の基若しくは酸基の１以上を含む分子の一部を示す）から選択される。
【００１７】
少なくとも１つのヒドロキシル基は、化合物が化成処理層を形成する水溶液中に添加されるときに既に元素Ｍと結合していてもよい。しかしながら、化成処理層を形成する水溶液中の水と前駆体化合物との反応によってのみ元素Ｍとヒドロキシル基とが結合することも可能である。例えば、１以上のアルコラート基が元素Ｍと結合していてもよく、これらは水と反応してＯＨ基に置換される。
【００１８】
有機基Ｒとして特に適した基は、染料とラッカー中の成分と架橋剤シランの反応性基としてシラン化学において知られているものがある。そのような基の例は前記されている。また、いくつかの異なる有機基Ｒも元素Ｍと結合できる。前記の第二級アミノ基であることもよく、例えば、ジアミン又はポリアミン単位の一部であってもよい。例えば、エチレンジアミン又は末端の窒素原子にメチル基が置換したエチレンジアミンの一部であってもよい。例えば、Ｙがエチレンジアミン基であるとしたら、これは有機基Ｒ中に第一級アミノ基及び第二級アミノ基の両方が存在することを意味する。例えば、Ｙがカルボキシル基であるとしたら、一般の場合これはカルボキシル基の炭素原子を介して（ＣＨ２）ｘ鎖と結合する。アクリル又はメタクリル酸基の特定の場合は、こちらはカルボキシル基自身を介して（ＣＨ２）ｘ鎖と結合し、エステル類似構造をとる。ここで、酸基中の二重結合は末端にあり、そのためラッカー構成成分と共重合し得る。オキシラン基は、例えば、グリシジロキシプロピルの一部を形成できる。
【００１９】
したがって、、Ｙは前記した基に限らず、前記の基又は酸基の１以上を含む１以上の原子を含んでなる分子の一部でもあり得る。例えば、Ｙがヒドロキシル基とカルボキシル基の両方をが存在する分子の一部であることができる。前記の例で挙げたグリシジロキシプロピルは、ヒドロキシル基とオキシラン単位の両方が存在する分子の一部である。
【００２０】
ヒドロキシル基又はその前駆体及び前記の有機基Ｒに加えて、更に本発明に従う使用中に効果を奏するような反応条件のもとで化学的に反応しない基又は配位子が、元素Ｍに結合しもよい。例えば、これらはアルキル基又はカルボキシル基であることができる。特に、接着促進ラッカー添加剤の分子が１以上、すなわち少なくとも２であり、場合により元素Ｍが異なる元素であるときには、これらは一般に配位子を介して結合する。例えば、これらはカルボキシル基であり得る。しかし、ヒドロキシル基又はアルコラート基も、この種の架橋機能を呈し得る。
【００２１】
本発明の状況によっては、それらのラッカー密着促進添加剤は、Ａｌ又は上記他の元素Ｍの１つと、特に元素ＭとしてのＺｒと、Ａｌとの組合せを含むことが好ましい。
【００２２】
また、水溶液は有機ポリマーを５０ｍｇ／ｌから２０００ｍｇ／ｌまで、特に１００ｍｇ／ｌから１０００ｍｇ／ｌまでを含むことが好ましい。有機ポリマーは、例えばエポキシ樹脂、アミノ樹脂、タンニン、フェノール‐ホルムアルデヒド樹脂、多価カルボン酸と多価アルコールとのエステル化物、ポリ−４−ビニルフェノール化合物、アミノ基含有ホモポリマー又はコポリマー、及びビニルピロリドンのホモポリマー又はコポリマーから選択され得る。金属表面処理の技術分野において、この種の重合体の使用は知られている。例えば、ＤＥ−Ａ−１００１０７５８号公報等により、詳細に特徴付けられている他、好ましい重合体を選択するためのより詳細な説明がある。
【００２３】
基材によっては、水溶液はＭｎ、Ｃｅ、Ｌｉ、Ｖ、Ｗ、Ｍｏ、Ｍｇ、Ｚｎ、Ｃｏ及びＮｉからなる金属の１種以上の各イオンを、０．００１〜２ｇ／ｌ、好ましくは０．００５〜０．５ｇ／ｌ含むこともよい。これらの付加的な金属イオンは腐食防止効果とラッカー密着性を更に改善する。しかし、環境上の理由によりＣｏとＮｉの使用は避けることがよい。
【００２４】
更に、水溶液は、リン酸、亜リン酸及び／又はこれらのアニオン、エステルを０．００１〜１．５ｇ／ｌ、好ましくは０．１〜１．ｇ／ｌ含むこともよい。エステルは水に溶解するものか分散するものから選択される。これらの添加物は腐食防止効果とラッカー密着性も改善する。しかし、本発明の基本的な原則にしたがって、、それらの添加物の組合せは結晶性の亜鉛含有リン酸塩層を形成するものからは選択されない。このため、例えば処理溶液は、０．３ｇ／ｌを超える濃度の亜鉛及び／又はマンガンと３ｇ／ｌを超える濃度の燐酸又はリン酸塩イオンを同時に含んではならない。
【００２５】
しかし、もし水溶液が、いわゆるリン酸塩化（ｐｈｏｓｐｈａｔｉｓｉｎｇ）促進剤としてリン酸塩化の工業的分野で知られている１以上の成分を含むことも有利である。リン酸塩化工程中に、これらのタイプの促進剤は、金属表面に元素状の水素の泡の発生を防止することに重要な役割を持つ。この効果は、非極性化効果とも言われる。従来のリン酸塩化の場合のように、これは本発明の水溶液でも化成処理層をより迅速に、そしてより均一に形成するという結果を与える。したがって、水溶液は次から選ばれる１つ以上のリン酸塩化促進剤を含むことが好ましい。
０．０５〜２ｇ／ｌのｍ−ニトロベンゼンスルホン酸イオン、
０．１〜１０ｇ／ｌの遊離又は結合したヒドロキシルアミン、
０．０５〜２ｇ／ｌのｍ−ニトロ安息香酸イオン、
０．０５〜２ｇ／ｌのｐ−ニトロフェノール、
１〜７０ｍｇ／ｌの遊離又は結合した過酸化水素、
０．０５〜１０ｇ／ｌの有機Ｎ−オキサイド、
０．１〜３ｇ／ｌのニトログアニジン、
０．１〜５００ｍｇ／ｌの亜硝酸イオン、及び
０．５〜５ｇ／ｌの塩素酸塩イオン。
【００２６】
本発明の特別の目的が有毒なクロム化合物の使用を避けることにもあるので、水溶液がいかなるクロムも含まないことが好ましい。クロム化合物を水溶液中に添加することは、個々の場合においては明らかな腐食防止効果があるが、適切な腐食防止やラッカー密着性は、適用範囲にクロム化合物を使用しなくても本発明の方法を用いることによって達成される。
【００２７】
原則として、化成処理層を形成するために必要な適用濃度で個々の成分を含む水溶液は、アプリケーションを行う現場で、所望の濃度とするように個々の成分を水で溶解することによって準備される。しかし、実際には、かかる操作は、１以上の容器に濃縮物を入れておき、それをユーザーに輸送し、ユーザーが水で希釈して、濃縮物から適用現場ですぐ使える溶液とすることが通常である。
【００２８】
したがって、本発明は、５０〜５００倍、特に１００〜３００倍の水で希釈後、そして必要によりｐＨ調整後に、上記したような組成の水溶液となる水性濃縮物が、１以上、特に２の容器に存在する場合を含む。濃縮物を１又は２の容器で販売するかどうかは、特にそれが有機ポリマーを含んでいるかどうか、このポリマーが濃縮物中の他の成分の存在下で安定であるかどうかに関係する。もし有機ポリマーが存在しないか又は他の成分の存在する水性濃縮物中で安定であれば、１つの容器とすることが有利である。
【００２９】
しかし、ポリアクリレートのようなある種の有機ポリマーは、濃縮物中に無機成分が存在すると一般に安定ではなく、凝集やゲル生成を引起す。この場合は濃縮物を少なくと２つの容器に分割することが好ましく、一方の容器がフッ化物錯体を含み、他方が有機ポリマーを含むようにすることがよい。ラッカー密着促進添加剤は、フッ化物錯体を含む容器又は有機ポリマーを含む容器のどちらかに加えられるが、後者が好ましい。しかし、ラッカー密着促進添加剤は、第３の容器で供給し、それをすぐ使えるように希釈された他の成分を含む溶液に添加することもできる。
【００３０】
本発明の他の態様は、化成処理層を形成するために、金属表面に０．５〜５分間、前記タイプの水溶液と接触させることからなる金属表面の腐食防止処理方法である。
【００３１】
金属表面は、建築材料分野、機械組立て、家具及び屋内器具工業、並びに船、航空機及び車両の製造において使われるものから選ばれる。これらは特に、表面がスチール、電解又はホットディプ法でのガルバナイズド鋼合金だけでなく、鉄、亜鉛、アルミニウム又はマグネシウムからなり、亜鉛、アルミニウム及びマグネシウムを少なくとも５０原子％含む合金でもよい。
【００３２】
本方法に使用される水溶液は、好ましくは常温（約１５〜２０℃）と約７０℃の範囲の温度を有する。好ましい温度範囲は２５〜４０℃である。金属表面に、水溶液を噴霧したり、水溶液に浸漬したり又は代わりリンス無しプロセスにより水溶液と接触させる。一般に、水溶液は、約０．５分から約５分間、スプレー又は浸漬することにより金属表面に作用させる。スプレー法では１〜３分間が好ましく、浸漬法では２〜５分間が好ましい。リンス無しプロセスにおいては、中間的なすすぎプロセスなしで、溶液は塗布後、約３〜３０秒間、金属表面上で乾燥される。
【００３３】
車両のボディ又は室内器具は特に、しばしば異なった材料から製造される。例えば、スチール及び／又は異なる方法で得られるガルバナイズド鋼は、互いに又はアルミニウム及び／又はマグネシウム又はこれらの合金で作られた部材と組合されて使用される。本プロセスの特に強調すべきことは、これらのケースにおいてさえ効果的な腐食防止層が異なる材料に生成されることである。したがって、本発明の特別な態様では、車両のボディ又は室内器具で特徴的に、亜鉛、アルミニウム、マグネシウム、及びこれらの合金（互いの合金又は他の成分との合金）から選ばれた少なくとも２つの素材の表面を持つものを処理する。
【００３４】
電着性ディップラッカー又は粉末塗料による金属表面へのラッカー塗付は、通常、化成処理層形成工程（＝腐食防止処理）に続いて行われる。電着ディップラッカー塗装、特に陰極電着ディップラッカー塗装は、車両ボディ用に好ましい。最近の鉛フリー又は低鉛の陰極電着ディップラッカーは、ラッカー縣濁液中の固形物ｋｇ当たり５００ｍｇ未満の鉛しか含まないため、この目的のために適する。室内器具は、電気的ディップラッカー塗装とすることもできる。しかし、コスト的な理由で、このような場合は粉末塗料が使用される。更に、粉末塗料は建築分野と家具産業においてしばしば好まれる。したがって、本プロセスは、腐食防止処理がなされた部位を電着ラッカー又は粉末塗料を用いてラッカー塗装を行うということに好ましくは特徴付けられる。
【００３５】
本プロセスは一般に、浄化、化成処理及びラッカー塗装を含む一連のプロセスの一部である。工業用水、水道水又は脱イオン水を使用する１以上のリンス工程は、これらのプロセスの工程間で行われる。スプレー又は浸漬法はリンス工程で使用され得る。実施例は典型的な一連の工程を示す。
【００３６】
【実施例】
ＡＡ ６０１６（ＡＣ１２０）グレードのアルミニウムシートを試験のために使用した。
サンプルシートは、下記に概略を示す手順で処理された。ここで、全ての工程は浸漬法でなされた。
１．アルカリ性の洗剤による被処理材の浄化：Ｒｉｄｏｌｉｎｅ＠ １２４ （２％）及びＲｉｄｏｌｉｎｅ＠ １２０ ＷＸ （０．１％）、５５℃、５分間、
２．十分脱イオンした水によるリンス、
３． 十分脱イオンした水によるリンス、
４．表１（ｐＨ２．５、３０℃、２．５分）に示す試験製品を用いた処理による化成処理層の形成
５．圧縮空気を用いたブローイングによる乾燥、
６．ＴＧＩＣフリーのポリエチレン粉末塗料の適用。
【００３７】
次に、ラッカー接着力試験をこのようにして前処理されたシートを使って行った。結果は表２に示す。
１．沸騰試験；１００℃の脱イオン水中で２時間
２．ＤＩＮ ＥＮ ＩＳＯ２４０９によるクロスハッチング
３．ＤＩＮ ＥＮ ＩＳＯ２５０９とＤＩＮ ＥＮ ＩＳＯ１５２０ ４で基づく、５ｍｍ張出し加工（ｉｎｄｅｎｔａｔｉｏｎ）でのクロスハッチング
４．ＤＩＮ ＥＮ ＩＳＯ１５１９に従うマンドレルフレックス試験
【００３８】
【表１】試験製品
2004501280.tif 000002
【００３９】
（ａ）チャートウエルインターナショナル社（米国，ＭＡ ０２７６３，アットレボロフォールス）の商品：Ｍ＝Ａｌ＋Ｚｒ、Ｙ＝−ＮＨ２（請求項３に対応）であるラッカー添加剤
（ｂ）チャートウエルインターナショナル社（米国，ＭＡ ０２７６３，アットレボロフォールス）の商品：Ｍ＝Ａｌ、Ｙ＝−ＮＨ２（請求項３に対応）であるラッカー添加剤
【００４０】
【表２】試験結果
2004501280.tif 000003
【国際公開パンフレット】
2004501280.tif 000004
2004501280.tif 000005
2004501280.tif 000006
2004501280.tif 000007
2004501280.tif 000008
2004501280.tif 000009
2004501280.tif 000010
2004501280.tif 000011
2004501280.tif 000012
2004501280.tif 000013
2004501280.tif 000014
2004501280.tif 000015
2004501280.tif 000016
2004501280.tif 000017
2004501280.tif 000018
2004501280.tif 000019
【国際調査報告】
2004501280.tif 000020
2004501280.tif 000021
2004501280.tif 000022
2004501280.tif 000023
2004501280.tif 000024
2004501280.tif 000025
2004501280.tif 000026
2004501280.tif 000027
2004501280.tif 000028
2004501280.tif 000029